СПОСОБ ПОЛУЧЕНИЯ ПОРИСТОГО КЕРАМИЧЕСКОГО МАТЕРИАЛА С ВЫСОКОЙ СТОЙКОСТЬЮ К ВОЗДЕЙСТВИЮ ТЕМПЕРАТУРЫ И ДАВЛЕНИЯ В АГРЕССИВНЫХ КИСЛОТНЫХ И ЩЕЛОЧНЫХ СРЕДАХ

Способ получения пористого керамического материала с высокой стойкостью к воздействию температуры и давления в агрессивных кислотных и щелочных средах, включающий приготовление шихты путем смешивания сухих керамических порошков с алюминиевой пудрой марки ПАП, состоящей из частиц сферической формы в соотношении алюминиевая пудра 30-75 об.% и ПВС в количестве 2-7% в пересчете на сухую массу смеси порошков, сушку шихты, прессование из шихты сырца под давлением 50-70 МПа, спекание в воздушной среде, отличающийся тем, что спекание производиться в течении 48 ч при температуре 1395°С, образование пор производится путем вымывания порообразователя кислотой под воздействием ультразвука, при этом пористость обладает капиллярным эффектом для жидкостей.